(57)【要約】【課題】  顆粒球や単球などの細胞を除去し、かつ残存した細胞に対し、活性化を促すようなサイトカイン類も、残存した液成分中に残らない吸着材を提供する【解決手段】  ゼータ電位が−２０ｍＶ以上であって、血液中の顆粒球および／または単球と、サイトカインとを同時に吸着することを特徴とする吸着材。【選択図】なし【特許請求の範囲】
【請求項１】
ゼータ電位が−２０ｍＶ以上であって、血液中の顆粒球、単球およびサイトカインを吸着することを特徴とする吸着材。
【請求項２】
顆粒球の吸着率が５０％以上、かつ単球の吸着率が５０％以上であることを特徴とする請求項１に記載の吸着器。
【請求項３】
リンパ球の吸着率が４０％以下であることを特徴とする請求項１または２に記載の吸着材。
【請求項４】
前記サイトカインがインターロイキン−１（ＩＬ−１）、インターロイキン−６（ＩＬ−６）、インターロイキン−８（ＩＬ−８）、インターロイキン−１０（ＩＬ−１０）、ＴＮＦ−α、トランスフォーミング・グロウス・ファクター・ベータ（ＴＧＦ−β）、血管新生増殖因子（ＶＥＧＦ）および免疫抑制酸性蛋白（ＩＡＰ）からなる群から選ばれる少なくとも１種であることを特徴とする請求項１〜３のいずれかに記載の吸着材。
【請求項５】
凝固第ＸＩＩＩ因子の吸着率が３０％以下であることを特徴とする請求項１〜４のいずれかに記載の吸着材。
【請求項６】
ゼータ電位が−１５ｍＶ以上であって、１ｖｏｌ％牛胎仔血清（ＦＣＳ）溶解生理食塩水中で９０％以上のリポ多糖（ＬＰＳ）吸着能を有することを特徴とする請求項１に記載の吸着材。
【請求項７】
前記吸着材の形状が、繊維、膜、中空糸及びビーズから選ばれる形状であることを特徴とする請求項１〜６のいずれかに記載の吸着材。
【請求項８】
官能基を結合してなる水不溶性担体を含むことを特徴とする請求項１〜７のいずれかに記載の吸着材。
【請求項９】
前記水不溶性担体の形状が、繊維径が３μｍを超える繊維あるいは中空糸、及び表面の突起の径が３μｍを超えるビーズから選ばれる形状であることを特徴とする請求項８に記載の吸着材。
【請求項１０】
前記水不溶性担体の形状が、繊維径が４〜８μｍの繊維あるいは中空糸、及びビーズの表面の突起の径が４〜８μｍのビーズから選ばれる形状であることを特徴とする請求項８に記載の吸着材。
【請求項１１】
前記水不溶性担体の形状が、繊維径が４．５〜８μｍの繊維あるいは中空糸、及びビーズ粒子の表面の突起の径が４．５〜８μｍのビーズから選ばれる形状であることを特徴とする請求項８に記載の吸着材。
【請求項１２】
前記水不溶性担体の形状が、繊維径が１０〜５０μｍの繊維あるいは中空糸を更に含むことを特徴とする請求項９〜１１のいずれかに記載の吸着材。
【請求項１３】
水不溶性担体に４級アンモニウム塩および／または直鎖状アミノ基を結合してなる請求項８〜１２のいずれかに記載の吸着材。
【請求項１４】
４級アンモニウム塩がＮ、Ｎ−ジメチルヘキシルアミン、Ｎ、Ｎ−ジメチルオクチルアミン、Ｎ，Ｎ−ジメチルラウリルアミン、テトラエチレンペンタミンから選ばれる少なくとも一つであることを特徴とする請求項１３に記載の吸着材。
【請求項１５】
白血球除去療法に用いられることを特徴とする請求項１〜１４のいずれかに記載の吸着材。
【請求項１６】
請求項１〜１５のいずれかに記載の吸着材を容器に充填してなる血液処理カラム。
【請求項１７】
血液を循環させることを特徴とする請求項１６記載の血液処理カラム。
【請求項１８】
白血球除去療法に用いられることを特徴とする請求項１６または１７に記載の血液処理カラム。
【請求項１９】
生物との体外循環後１５０〜１８０時間経過後に、体外循環前に比べ、リンパ球数の増加と顆粒球数の減少を示す請求項１６〜１８のいずれかに記載の血液処理カラム。
【発明の詳細な説明】
【技術分野】
【０００１】
本発明は、血液中から白血球を除去する、いわゆる白血球除去療法に好適に用いられる吸着材および血液処理カラムに関するものである。
【背景技術】
【０００２】
血液中には、血球、サイトカインその他液性成分など様々な成分が含まれ、これらの血液成分は体内の免疫のバランス調整において重要な役割を果たしている。
【０００３】
また、リポ多糖に代表されるエンドトキシンは、血液中で発熱、血圧低下、血管内凝固、ハーゲマン因子の活性化など種々の生物活性を示す。特に臨床の場では、例えば外科手術後に患者血液中に混入したエンドトキシンに起因する重篤な敗血症を引き起こしたり、エンドトキシンによって刺激を受けた白血球より癌壊死因子、インターロイキン１、インターロイシン６、インターフェロンなどの種々のサイトカインや、酸過酸化物が放出されて、これら過剰なサイトカインが生理的悪影響を及ぼすことなどが知られている。患者血液中に混入したエンドトキシン、特に重篤な患者の血液に混入したエンドトキシンに起因して、白血球より癌壊死因子、インターロイキン１、インターロイシン６、インターフェロンなどの種々のサイトカインや、酸過酸化物が放出されること、また、これら過剰なサイトカインが生理的悪影響を及ぼすことが知られている。
【０００４】
これまでに、白血球除去や、顆粒球除去を目的としたカラム（特許文献１，２）や、サイトカイン吸着を目的としたカラム（特許文献３，４）がそれぞれ開発されてきている。
【０００５】
これらのカラムの担体においては、白血球そのものの除去、顆粒球そのものの除去、サイトカインそのものの除去には効率化が施されているが、血球が情報応答する液性因子については除去することができないため、残存した細胞の正常化が不十分となる。
【０００６】
白血球と毒素を同時に吸着することを目的としたカラム（特許文献５，６）も開発されているが、サイトカインなどの細胞が産生する生理活性物質吸着については何ら除去することができないため、残存した細胞の正常化が不十分となる。
【０００７】
ゼータ電位が０ｍＶ以上であることを規定した白血球除去担体の発明はあるが（特許文献７）、血球除去についての開示にとどまり、残存した細胞の正常化が不十分となる。
【特許文献１】特開昭６０−１９３４６８号公報
【特許文献２】特開平５−１６８７０６号公報
【特許文献３】特開平１０−２２５５１５号公報
【特許文献４】特開平１２−２３７５８５号公報
【特許文献５】特開平１４−１１３０９７号公報
【特許文献６】特開平１４−１７２１６３号公報
【特許文献７】特開平６−１４２１９６号公報
【発明の開示】
【発明が解決しようとする課題】
【０００８】
本発明は、顆粒球や単球などの細胞を除去し、かつ残存した細胞に対し、活性化を促すようなサイトカイン類も、残存した液成分中に残らないようにすることが課題である。このためには、細胞除去と同時に異常に増加するサイトカインをも除去できる機能を吸着担体に付与することで、これらの問題点が解決できると考えた。
【０００９】
本発明者等は、体液中に存在し、サイトカイン放出の原因となっている体液中のエンドトキシンや顆粒球や単球表面に付着したエンドトキシンなどを吸着除去し、またはエンドトキシンによる過剰なサイトカインの生産を予防することによって、エンドトキシン含有血液の状態を改善することが重要な課題であることを知るに到った。本発明は、体液中のエンドトキシンを吸着材に吸着させることによって直接的に、また顆粒球或いは単球などの白血球成分への付着性のエンドトキシンを、顆粒球或いは単球を本捕捉材に付着させることによって間接的に、血液中より除去しようとするものである。更には該エンドトキシンに起因するサイトカインをも除去して血液中のサイトカイン濃度の上昇を予防しようとするものである。
【００１０】
すなわち本発明は、エンドトキシンや、顆粒球や単球などの細胞を除去し、かつ残存した細胞に対して活性化を促すようなサイトカイン類も、残存した液成分中に残らないようにすることが課題であり、かかる課題の解決のために、本発明は、細胞とエンドトキシンおよびサイトカインの両方の吸着、両方の除去に好適に使用し得る高機能材料、およびそれを用いた高機能血液処理カラムを提供することを目的とするものである。
【課題を解決するための手段】
【００１１】
本発明は、上記目的を達成するために、下記の構成を有する。
【００１２】
１．ゼータ電位が−２０ｍＶ以上であって、血液中の顆粒球、単球およびサイトカインを吸着することを特徴とする吸着材。
【００１３】
２．顆粒球の吸着率が５０％以上、かつ単球の吸着率が５０％以上であることを特徴とする前記１に記載の吸着器。
【００１４】
３．リンパ球の吸着率が４０％以下であることを特徴とする前記１または記載の吸着材。
【００１５】
４．前記サイトカインがインターロイキン−１（ＩＬ−１）、インターロイキン−６（ＩＬ−６）、インターロイキン−８（ＩＬ−８）、インターロイキン−１０（ＩＬ−１０）、ＴＮＦ−α、トランスフォーミング・グロウス・ファクター・ベータ（ＴＧＦ−β）、血管新生増殖因子（ＶＥＧＦ）および免疫抑制酸性蛋白（ＩＡＰ）からなる群から選ばれる少なくとも１種であることを特徴とする前記１〜３のいずれかに記載の吸着材。
【００１６】
５．水不溶性担体に４級アンモニウム塩および／または直鎖状アミノ基を結合してなる前記１〜４のいずれかに記載の吸着材。
【００１７】
６．ゼータ電位が−１５ｍＶ以上であって、１ｖｏｌ％牛胎仔血清（ＦＣＳ）溶解生理食塩水中で９０％以上のリポ多糖（ＬＰＳ）吸着能を有することを特徴とする前記１に記載の吸着材。
【００１８】
７．前記吸着材の形状が、繊維、膜、中空糸及びビーズから選ばれる形状であることを特徴とする前記１〜６のいずれかに記載の吸着材。
【００１９】
８．官能基を結合してなる水不溶性担体を含むことを特徴とする前記１〜７のいずれかに記載の吸着材。
【００２０】
９．前記水不溶性担体の形状が、繊維径が３μｍを超える繊維あるいは中空糸、及び表面の突起の径が３μｍを超えるビーズから選ばれる形状であることを特徴とする前記８に記載の吸着材。
【００２１】
１０．前記水不溶性担体の形状が、繊維径が４〜８μｍの繊維あるいは中空糸、及びビーズの表面の突起の径が４〜８μｍのビーズから選ばれる形状であることを特徴とする前記８に記載の吸着材。
【００２２】
１１．前記水不溶性担体の形状が、繊維径が４．５〜８μｍの繊維あるいは中空糸、及びビーズ粒子の表面の突起の径が４．５〜８μｍのビーズから選ばれる形状であることを特徴とする前記８に記載の吸着材。
【００２３】
１２．前記水不溶性担体の形状が、繊維径が１０〜５０μｍの繊維あるいは中空糸を更に含むことを特徴とする前記９〜１１のいずれかに記載の吸着材。
【００２４】
１３．水不溶性担体に４級アンモニウム塩および／または直鎖状アミノ基を結合してなる前記８〜１２のいずれかに記載の吸着材。
【００２５】
１４．４級アンモニウム塩がＮ、Ｎ−ジメチルヘキシルアミン、Ｎ、Ｎ−ジメチルオクチルアミン、Ｎ，Ｎ−ジメチルラウリルアミン、テトラエチレンペンタミンから選ばれる少なくとも一つであることを特徴とする前記１３に記載の吸着材。
【００２６】
１５．白血球除去療法に用いられることを特徴とする前記１〜１４のいずれかに記載の吸着材。
【００２７】
１６．前記１〜１５のいずれかに記載の吸着材を容器に充填してなる血液処理カラム。
【００２８】
１７．血液を循環させることを特徴とする前記１６記載の血液処理カラム。
【００２９】
１８．白血球除去療法に用いられることを特徴とする前記１６または１７に記載の血液処理カラム。
【００３０】
１９．生物との体外循環後１５０〜１８０時間経過後に、体外循環前に比べ、リンパ球数の増加と顆粒球数の減少を示す前記１６〜１８のいずれかに記載の血液処理カラム。
【発明の効果】
【００３１】
本発明によれば、過剰に増殖した顆粒球や単球などの人体に不要な白血球やこれら細胞に対し情報伝達するサイトカインを同時に除去し、かつ、過剰に増殖した顆粒球や単球などの人体に不要な白血球やこれら細胞に対し情報伝達するサイトカインと、白血球を活性化するＬＰＳを同時に除去することにより、潰瘍性大腸炎、クローン病、自己免疫疾患などの際の血液処理や治療に有用な吸着材および血液処理用カラムが提供される。
【発明を実施するための最良の形態】
【００３２】
続いて、本発明についてさらに詳細に説明する。
【００３３】
本発明の吸着材として好ましい態様は、ゼータ電位が−１５ｍＶ以上の吸着材である。
【００３４】
吸着材の基本的な構成としては、水不溶性担体に官能基を固定化したもの、もしくは官能基を固定化した水不溶性担体を基材にコーティング等したものが好ましい。
【００３５】
本発明で用いる水不溶性担体としては、水に不溶で、官能基を固定化できるものであれば良く、特に制限されない。生体適合性の観点からは、ポリプロピレンやポリエチレンなどのオレフィン系樹脂が好ましく、ポリアミドやポリエチレンテレフタレートで代表されるポリエステルが好ましいが、加水分解には注意が必要である。
【００３６】
本発明の吸着材においては、細胞表面にある糖タンパク質上のシアル酸や，リン酸を認知したり、サイトカインなどに結合した糖鎖上のシアル酸やリン酸などを認識する上で、ゼータ電位が高い方が好ましい。通常のポリプロピレンやポリエチレン、ポリエチレンテレフタレートなどの高分子材料は、ゼータ電位としてはマイナスの値を持ち、概ね−３０ｍＶ程度である。そこで本発明者らは、水不溶性担体に特定の官能基、たとえば４級アンモニウム塩および／または直鎖状アミノ基を固定化することで、ゼータ電位を−２０ｍＶ以上に設定したところ、これらの吸着特性が良好であることを見出し、本発明に到達した。
さらに、ゼータ電位は−１５ｍＶ以上であるとリポ多糖（ＬＰＳ）に対する吸着特性がいっそう優れるので好ましく、−１０ｍＶ以上になるとより効果が高く、−２ｍＶ以上がさらに好ましい。
【００３７】
また、本発明においては、顆粒球、単球およびサイトカインへの吸着能を有すると同時に、吸着材がＬＰＳの吸着能を有することが好ましい。ＬＰＳは後述するように一般にグラム陰性菌の持つ毒素である。ＬＰＳは白血球上のＴＬＲ−４などのレセプタータンパク質と結合し、活性化し以上状態を導出することがわかっている。顆粒球およびまたは単球、およびサイトカインを除去することで、これらに起因する異常状態を軽減できるが、たとえば炎症性部位・潰瘍部位などから侵入した菌より発生したＬＰＳが残存すると、患者の状態が正常状態に近い状態へ移行したにもかかわらず、再度異常状態に陥ることがある。本発明の吸着材に、白血球、サイトカインの吸着能と同時にＬＰＳをも除去することに好ましい機構を付与することで、効率良く潰瘍性大腸炎、クローン病、自己免疫疾患などの血液処理や治療に有用に用いることができる。また、かかる多機能的吸着材を用いることで、治療用カラムのコンパクト化が可能である。
【００３８】
なお、本発明においてゼータ電位とは、吸着材表面のゼータ電位をいう。表面ゼータ電位は、流動電位測定装置によって、流動電位と液体を流すために加えた圧力及び、液体の比伝導率を測定することによって計算より求めることができる。本発明の吸着材は、ゼータ電位が−２０ｍＶ以上のものであることが好ましく、−１５ｍＶ以上がより好ましく、−２ｍＶ以上が特に好ましい。上限については、赤血球の溶血等を防止する観点から１０ｍＶ以下とすることが好ましい。
【００３９】
本発明において、水不溶性担体の形状は特に限定されないが、加工性や、血液処理カラムとした時の圧力損失等の点から、繊維、膜、中空糸又はビーズの形状であることが好ましい。もちろん、これらの組み合わせでもかまわない。
【００４０】
また、本発明における吸着材は、血液中の顆粒球、単球およびサイトカインを吸着する能力を有し、特に、血液からの顆粒球の吸着率が５０％以上であり、かつ単球の吸着率が５０％以上であることが好ましい。ここで、本発明における吸着率とは、血球を例に取る場合、吸着材を充填したカラムに血液を１回通過させたときの通過前後の血球量を血球分析装置により測定して、以下の式より求められるものである。カラムの大きさ、形状、血液の通過速度等の条件は、実施例に例示する方法によることができ、これと同等の結果を有する条件であれば問題ない。
【００４１】
吸着率（％）＝［（カラム通過前の血液中の血球量）−（カラム通過後の血液中の血球量）］／（カラム通過前の血液中の血球量）×１００
なお、本発明の吸着材は、血球を吸着する作用を有するものであるが、さらに濾過作用を有するものであってもよい。この場合の上記吸着率の算出対象は、吸着により血液中から除去される血球だけでなく濾過により除去される血球も含まれることになる。
【００４２】
顆粒球、単球等の細胞を吸着除去させるためには、本発明の吸着材を水不溶性担体として用いることが好ましく、中でも、繊維、中空糸の繊維径、あるいはビーズ粒子の表面の突起の径（大きさ）等（以下、繊維径等）が３μｍを超えることが好ましい。特に、これより径が小さくなると、リンパ球の吸着除去が多くなるため、メモリーセルの除去に繋がりあまり好ましくない。ただし、繊維の径については、リンパ球の吸着除去率を抑制するためには、より好ましい範囲は４μｍ以上であり、更に好ましい範囲は４．５μｍ以上である。さらに、リンパ球の除去率をより抑え、かつ顆粒球や単球の除去率低下につながらないようにする観点からは、繊維の径を５μｍ以上とすることがより好ましいこともある。しかしながら、繊維の径が８μｍを超える場合は、顆粒球、単球の除去率が低下傾向を示し、繊維の径が１０μｍ以上になると顆粒球や単球の除去率が低下してしまうため、好ましくない。実用上の観点からは繊維の径が２０μｍ以下であることが好ましい。
【００４３】
一方、上記繊維（繊維Ａとする。）に対し、主に血球の除去以外の目的、すなわち、吸着材の強度を一定以上に保つ目的から、より太径の繊維を繊維構造体などとして混合することがある（繊維Ｂとする。）。かかる繊維Ｂの径はこの限りではなく、繊維Ｂの繊維の径としては、１０μｍ〜５０μｍが好ましい。１０μｍを下回る場合は、繊維Ｂの混合の主目的である強度維持の効果を期待できないことがある。５０μｍを上回る場合は、繊維Ａとの混合が困難になることがある。
【００４４】
リンパ球の除去は、メモリーセルの低下につながりにくい理由から４０％以下が好ましく、さらに安全性の観点で好ましくは３０％以下である。
【００４５】
本発明の吸着材としては、上記水不溶性担体に、官能基として４級アンモニウム塩および／または直鎖状アミノ基を固定化したものが好ましい。４級アンモニウム塩および／または直鎖状アミノ基を水不溶性担体に固定化するための反応性官能基としては、ハロメチル基、ハロアセチル基、ハロアセトアミドメチル基、ハロゲン化アルキル基などの活性ハロゲン基、エポキサイド基、カルボキシル基、イソシアン酸基、チオイソシアン酸基、酸無水物基などをあげることができるが、とりわけ、活性ハロゲン基、中でも、ハロアセチル基は、製造が容易な上に、反応性が適度に高く、４級アンモニウム塩およびまたは直鎖状アミノ基の固定化反応が温和な条件で遂行できると共に、この際生じる共有結合が化学的に安定なので好ましい。
【００４６】
固定化される官能基としては４級アンモニウム塩および／または直鎖状アミノ基が好適であり、これらはアンモニア、第１〜３級アミノ基がポリマに化学的に結合した状態のものを意味する。さらに、１〜３級アミノ基としては、炭素数で言うと、窒素原子１個当たり炭素数１８以下であるものが反応率向上のために好ましい。さらに、１〜３級アミノ基の中でも、窒素原子１個当たり炭素数３以上１８以下、とりわけ、４以上１４以下のアルキル基を持つ第３級アミノ基を結合して形成された４級アンモニウム基を固定化したものが、サイトカイン吸着性の観点で優れている。そのような第３級アミノ基の具体例としては、トリメチルアミン、トリエチルアミン、Ｎ、Ｎ−ジメチルヘキシルアミン、Ｎ、Ｎ−ジメチルオクチルアミン、Ｎ，Ｎ−ジメチルラウリルアミン、Ｎ−メチル−Ｎ−エチル−ヘキシルアミンなどがあげられる。また、直鎖状アミノ基を有する化合物の例としては、テトラエチレンペンタミン等があげられる。
【００４７】
本発明における４級アンモニウム塩および／または直鎖状アミノ基の結合の密度は、水不溶性担体の化学構造および用途により異なるが、少なすぎるとその機能が発現しない傾向にあり、一方、多すぎると、固定化後の担体の物理的強度が悪くなり、吸着材としての機能も下がる傾向にあるので、該密度は水不溶性担体の繰り返し単位あたり０．０１〜２．０モル、より好ましくは０．１〜１．０モルが良い。なお、４級アンモニウム塩および／または直鎖状アミノ基を固定化させる（４級化）方法としては、ヨウ化カリウムを触媒とする反応がよく用いられるが、これに縛られずに公知の方法によることが可能である。
【００４８】
一方、本発明の吸着材は、水不溶性担体に対し、上述のように官能基を固定化させると共に、またはこれに代えて、疎水性部位を付与したものであってもよい。
【００４９】
本発明の吸着材が吸着するサイトカインは、インターロイキン−１（ＩＬ−１）、インターロイキン−６（ＩＬ−６）、インターロイキン−８（ＩＬ−８）、インターロイキン−１０（ＩＬ−１０）、腫瘍壊死因子−α（ＴＮＦ−α）、トランスフォーミング・グロウス・ファクター・ベータ（ＴＧＦ−β）、血管新生増殖因子（ＶＥＧＦ）および免疫抑制酸性蛋
白（ＩＡＰ）からなる群から選ばれる少なくとも１種のサイトカインである。これらは、
すべて白血球除去療法適用が考えられている、潰瘍性大腸炎、クローン病、慢性関節リウ
マチなどでその病態への関与が指摘されているサイトカイン等である。
【００５０】
これら吸着すべきサイトカインの種類によって、固定化する４級アンモニウム塩および／または直鎖状アミノ基を適宜選択すればよい。たとえば、インターロイキン−１（ＩＬ−１）、インターロイキン−６（ＩＬ−６）、トランスフォーミング・グロウス・ファクター・ベータ（ＴＧＦ−β）、血管新生増殖因子（ＶＥＧＦ）、免疫抑制酸性蛋白（ＩＡＰ）などは、Ｎ、Ｎ−ジメチルヘキシルアミン、Ｎ、Ｎ−ジメチルオクチルアミン、Ｎ，Ｎ−ジメチルラウリルアミンなどを固定化すると吸着性を付与することができる。また、インターロイキン−８（ＩＬ−８）、インターロイキン−１０（ＩＬ−１０）、腫瘍壊死因子−α（ＴＮＦ−α）などは、アミン成分としてテトラエチレンペンタミンを固定化することで吸着性を付与できる。また、複数の種類の官能基を組み合わせて固定化することもでき、たとえば４級アンモニウム塩および直鎖状アミノ基の両方を用いることも可能である。複数の種類の官能基を組み合わせて用いることにより、吸着されるサイトカインの種類に幅をもたせることができるために好ましく、所望のサイトカイン吸着特性を高めるなどの利点がある。
【００５１】
本発明において、これらサイトカインの吸着除去性の評価は、すべて天然型のタンパク質を用い、ＥＩＡ法（酵素免疫測定法）にて測定したものをいう（条件は、３７℃で２時間振とうし、バッチ吸着させる。）。例えば、ＩＬ−１、ＩＬ−６については、実施例に記したバッチ吸着法においてそれぞれ４０％以上、５０％以上の吸着率があることが好ましい。さらには、残存細胞への影響を低減するためには５０％以上、６０％以上の吸着率があることが好ましい。
【００５２】
前述の通り、吸着材の形状としては特に限定はないが、カラムとして用いる場合には、ビーズ、繊維、膜、中空糸、さらには繊維を編織した編地、織物や不織布等の繊維構造物が好ましい。水不溶性担体がそれのみで形態保持できれば単独での使用も可能であるし、形態保持性が低ければ適当な基材にコーティングなどの方法で固定したり、他の吸着材と混合して一つのカラムとして用いることもできる。固定化あるいは混合などの操作は、上記形状に加工する前に行っても良い。
【００５３】
本発明の吸着材においては、形状は不織布とすることが特に好ましい。その場合、不織布の嵩密度は、大きすぎると目づまりしやすく、逆に小さすぎると形態保持性が悪くなるので、０．０２ｇ／ｃｍ３以上が好ましく、０．０５以上がより好ましい。また、上限としては、０．１５ｇ／ｃｍ３以下であることが好ましく、より好ましくは０．１５ｇ／ｃｍ３以下であるものが使用される。
【００５４】
本発明において用いられる不織布は、単独繊維からつくられるものであってもよいが、特に好ましくは海島型複合繊維からつくられる。すなわち、かかる複合繊維を用いて公知の方法によって不織布にしてから、この不織布を、形態保持性を良くするため、および嵩密度を調整するために、ニールドパンチした後、海成分を溶解することによって、容易に製造することができる。
【００５５】
水不溶性担体として好ましい素材は疎水性繊維、すなわち、ポリエチレン、ポリプロピレンなどの、ポリオレフィンや、ポリエチレンテレフタレート、ポリブチレンテレフタレートなどのポリエステル、テフロンをはじめとするフッ素化ポリマなどであるが、このほかにも表面修飾により各種アルキル基を付加することでも達成できる。単独で使用可能な４級アンモニウム塩および／または直鎖状アミノ基を固定化するポリマとして好適なものの具体例としては、ポリ（ｐ−フェニレンエーテルスルホン）：−｛（ｐ−Ｃ６Ｈ４）−ＳＯ２−（ｐ−Ｃ６Ｈ４）−Ｏ−｝ｎ−やユーデル・ポリスルホン：−｛（ｐ−Ｃ６Ｈ４）−ＳＯ２−（ｐ−Ｃ６Ｈ４）−Ｏ−（ｐ−Ｃ６Ｈ４）−Ｃ（ＣＨ３）２−（ｐ−Ｃ６Ｈ４）−Ｏ｝ｎ−のほか、−｛（ｐ−Ｃ６Ｈ４）−ＳＯ２    −（ｐ−Ｃ６Ｈ４）−Ｏ−（ｐ−Ｃ６Ｈ４）−Ｏ｝ｎ−、−｛（ｐ−Ｃ６Ｈ４）−ＳＯ２−（ｐ−Ｃ６Ｈ４）−Ｓ−（ｐ−Ｃ６Ｈ４）−Ｏ｝ｎ−、−｛（ｐ−Ｃ６Ｈ４）−ＳＯ２−（ｐ−Ｃ６Ｈ４）−Ｏ−（ｐ−Ｃ６Ｈ４）−Ｃ（ＣＦ３）２−（ｐ−Ｃ６Ｈ４）−Ｏ｝ｎ−などで代表されるポリスルホン系重合体、ポリエーテルイミド、ポリイミド、ポリアミド、ポリエーテル、ポリフェニレンサルファイド、ポリスチレン、アクリルポリマなどで、かつ、アミノ基を共有結合で固定化できる反応性官能基を持つものが使用される。そのなかでも、ポリスルホン系重合体は安定性が高く、また形状保持性が良いので好ましく用いられる。
具体的な例としては、反応性官能基を結合させたクロルアセトアミドメチル化ポリスチレン、クロルアセトアミドメチル化したユーデル・ポリスルホン、クロルアセトアミドメチル化したポリエーテルイミドなどが使用される。さらに、これらのポリマーは有機溶媒に対し可溶であるものが、成形のしやすさの上から、特に好ましく使用される。
【００５６】
本発明の吸着材は、かかる４級アンモニウム塩および／または直鎖状アミノ基を有するポリマを水不溶性担体自体を繊維、中空糸及びビーズに成形して製造する他、繊維、中空糸及びビーズ、特に生産性の面から好ましくは不織布等の基材に４級アンモニウム塩および／または直鎖状アミノ基を有するポリマをコーティングして製造することもできる。その際に、該ポリマを溶媒、たとえば塩化メチレン、テトラヒドロフラン、Ｎ，Ｎージメチルホルムアミドなどに溶かし、この溶液に該不織布を浸したのち、該溶媒を蒸発させることにより容易に製造される。
【００５７】
また、４級アンモニウム塩および／または直鎖状アミノ基を水不溶性担体に固定化するさいの反応溶媒としては、水、メタノール、エタノール、イソプロパノール、ジメチルスルホキシド、Ｎ，Ｎ−ジメチルホルムアミド、Ｎ，Ｎ−ジメチルアセトアミド、Ｎ−メチルピロリドンなどが好ましく用いられる。
【００５８】
また、本発明の吸着材および血液処理カラムは、その安全面を考慮して、血液処理した際に血液凝固因子ＸＩＩＩ（凝固第ＸＩＩＩ因子）の活性が低下しないことが好ましい。特に潰瘍性大腸炎やクローン病患者では血液凝固因子ＸＩＩＩが低下傾向にあり、本因子が欠乏することで出血傾向に陥る危険がある。血液凝固因子ＸＩＩＩの吸着率が３０％以下であれば安全に使用できるが、２０％以下であることがさらに好適である。かかる吸着率は、実際に処理される血液量（本発明では、血液とは、全血、血漿、血清、腹水、胸水を指す）に対し、用いられる担体量の比を計算し、クエン酸を採血した健常者ボランティア血液から調製した血漿を用いて１時間、３７℃での振盪前後での血液凝固因子ＸＩＩＩ活性から求めることができる。血液凝固因子ＸＩＩＩ活性については株式会社ＳＲＬに委託して、合成基質法により測定することができる。
【００５９】
本発明の吸着材および血液処理カラムは、１ｖｏｌ％牛胎仔血清（ＦＣＳ）溶解生理食塩水中で９０％以上のリポ多糖（ＬＰＳ）吸着能を有するものであっても良い。
【００６０】
このようにリポ多糖吸着能を持たせることにより、例えば外科手術後に患者血液中に混入したり、炎症性部位・潰瘍性部位などから混入したエンドトキシン等のリポ多糖による過剰なサイトカイン生産を予防できるだけでなく、エンドトキシン自体を効率よく吸着でき、エンドトキシンの生物活性に由来する発熱、ショック、血管内凝固、リンパ球活性化などに対する予防、治療効果を得ることができ、特に免疫賦活療法において有用な吸着剤となる。更に、顆粒球、単球、サイトカイン吸着能だけでなくリポ多糖吸着能をも兼備させることにより、一つの吸着剤による同時処理が可能となる点でも好ましい。
【００６１】
リポ多糖とは、リピドＡの構造を含む分子を意味し、血中に存在しうるＬＰＳの代表的なものとしては、代表的なものとしてはグラム陰性菌の持つ毒素を挙げることができる。
【００６２】
エンドトキシンは、血液中に過剰に存在すると、白血球からの癌壊死因子、インターロイキン１、インターロイキン６、インターフェロンなどの種々のサイトカインや酸過酸化物の過剰な放出を引き起こすことが知られている。本発明の吸着材及び血液処理カラムが更に、本発明の吸着材にＬＰＳの吸着能を付与することにより、リンパ球、特にＴｈ１タイプのリンパ球が活性化されることに起因すると推測される、インターフェロンガンマの産生向上効果を得ることもでき、免疫賦活療法において有用である。このようなリンパ球の活性化の詳細なメカニズムは不明ではあるが、吸着されたＬＰＳに処理血液中の血球が接触することに起因するものと推測される。
【００６３】
ＬＰＳの吸着量は和光純薬製のトキシノメーターで測定することができる。１％ＦＣＳ添加生理食塩水中に規定量のＬＰＳを混合し、４時間３７℃水浴中でインキュベーションを行った上清中に残存したＬＰＳ量を測定し、同様にトキシノメーターにて測定した添加液中のＬＰＳとの差および比から除去量および除去率を求めることができる。除去量は１００ｐｇ／ｍｇ以上が望ましく、更に好ましくは２００ｐｇ／ｍｇ以上である。本発明の体液中の顆粒球および／または単球と、サイトカインとを同時に吸着し、１％ＦＣＳ溶解生理食塩水中でＬＰＳ吸着能を有する能力は、それぞれ別の吸着材を一つのカラムに組み込んだり、カセットタイプの別々の吸着材を組み合わせることによっても実現は可能であるが、後者の場合は特にコンパクト性が犠牲になりやすく、一つにまとまった吸着体を用いる方が便利である。なお、これに限定して考える必要性はなく、必要に応じた形態を適宜選択することが可能である。
【００６４】
本発明の血液処理用カラムは、本発明の吸着材をカラム容器に充填することによって製造することができる。カラム容器としては、公知の血液処理用カラムの容器を用いることができる。カラムの構成としては、吸着材を平板状に形成し、これを重ねて充填したカラム、吸着材が円筒形状に巻かれてなる円筒状フィルターが、両端部に血液入口と血液出口とを有する円筒容器に納められているカラム、吸着材が円筒状にまかれてなる中空円筒状フィルターが、その両端部を封止された状態で血液入口と血液出口とを有する円筒状容器に納められており、容器の血液出口は前記中空円筒状フィルターの外周部に通じる部位に、また容器の血液出口は前記中空円筒状フィルターの内周部に通じる部位にそれぞれ設けられているカラムが好ましい。そのなかでも、円筒中空状フィルターを用いたカラムは、
血液中の炎症性白血球の大部分が、円筒形状フィルターの外周部の大きな面積の不織布で
迅速に除去され、除去されずに残ったわずかな炎症性白血球も、円筒形状フィルターの内
周部に到って、その小さな面積の不織布でも十分に除去され、効率的な炎症性白血球除去
が可能であるので、最も好ましい。特に本発明の吸着材の形態を不織布とする場合には、癌治療用体外循環カラム調製にあたり、後述するようなネットとの２層構造、好ましくは、ネットを不織布で包み込んだような構造とした状態で円筒状に巻く等することにより形態保持性を高めることができる。
【００６５】
本発明の血液処理用カラムは、白血球除去療法や免疫賦活療法に用いることができる。また、後述するように本発明の血液処理用カラムを用いて、生体との体外循環終了後１５０〜１８０時間経過すると、体外循環前に比べ血中の白血球、特に顆粒球数が減少し、リンパ球数が増加する。このことは、本発明の血液処理用カラムが免疫状態を矯正する機能を有すことを示唆する。特に、進行癌患者では顆粒球の増加と、リンパ球の減少がみられ、免疫状態は抑制されていることが知られているが、本カラムを用いることで、その状態は正常な状態へと矯正される。この効果は体外循環後長時間続くものではなく、おおむね１週間を過ぎると再び顆粒球増加、リンパ球減少傾向が現れるため、１週間に１回程度の処置が望まれる。
【００６６】
以上説明した本発明の各種吸着剤は、体外循環カラムなどの血液処理カラムとして利用することができる。体外循環カラムとして利用する場合、カラム容器に充填する吸着材の量、血液の循環速度にもよるが、通常は、１時間から２時間の生体との体外循環実施の後、その終了時刻から１５０〜１８０時間後に、体外循環前に比べ、リンパ球数の増加と顆粒球数の減少を実現させることができる。よって、本発明の吸着材及び血液処理用カラムは、白血球除去療法及び免疫賦活療法において有用である。
【実施例】
【００６７】
以下、実験例により、本発明をさらに具体的に説明する。
【００６８】
［実施例１及び比較例１］
（ゼータ電位の測定）
表面ゼータ電位は、流動電位測定装置（ＺＰ−１０Ｂ（島津製作所製））によって、流動電位と液体を流すために加えた圧力及び、液体の動電率誘電率を測定することによって計算より求めた。流動液は、１ｍＭ  ＫＣｌ水溶液を使用し、ｐＨ６±１、温度２０±５℃で測定した。
【００６９】
（サイトカイン吸着評価）
牛胎仔血清にヒト天然型ＩＬ−１、ＩＬ−６を添加し、それぞれ５００ｐｇ／ｍｌに調製した。この血清に吸着担体を添加し、３７℃２時間で振とうし、上清を採取し、サンプルとした。担体：血清量＝３０ｍｇ：１ｍｌの固液比で統一し、振とう前後のサイトカイン量を求め除去率を測定した。
【００７０】
［作製例１］
（不織布）
３６島の海島複合繊維であって、島が更に芯鞘複合によりなるものを次の成分を用いて、紡糸速度８００ｍ／分、延伸倍率３倍の製糸条件で得た。
島の芯成分；ポリプロピレン
島の鞘成分；ポリスチレン９０重量％、ポリプロピレン１０重量％
海成分；エチレンテレフタレート単位を主たる繰り返し単位とし、共重合成分として５-ナトリウムスルホイソフタル酸３重量％含む共重合ポリエステル
複合比率（重量比）；芯：鞘：海＝４４：４４：１２
この繊維８５重量％と、直径２０μｍのポリプロピレン１５重量％からなるシート状物を作製した後、ニードルパンチすることによって不織布を得た。次に、この不織布を９０℃水酸化ナトリウム水溶液で処理して、海成分のエチレンテレフタレート単位を主たる繰り返し単位とし、共重合成分として５-ナトリウムスルホイソフタル酸３重量％含む共重合ポリエステルを溶解することによって、芯鞘繊維の直径が５μｍで、嵩密度が０．０５ｇ／ｃｍ３    （総目付２５０ｇ／ｍ２）の不織布を作製した（不織布１）。
【００７１】
（中間体）
次に、ニトロベンゼン６００ｍＬと硫酸３９０ｍＬの混合液にパラホルムアルデヒド３ｇを２０℃で溶解した後、０℃に冷却し、７５．９ｇのＮ−メチロール−α−クロルアセトアミドを加えて、５℃以下で溶解した。これに５ｇの上記原糸１を浸し、室温で２時間静置した。その後、繊維を取り出し、大過剰の冷メタノール中に入れ、洗浄した。繊維をメタノールで良く洗った後、水洗し、乾燥して、７．０ｇのα−クロルアセトアミドメチル化ポリスチレン繊維（中間体１）を得た。ゼータ電位は−２１ｍＶであった。
【００７２】
（吸着体（吸着材、吸着担体））
Ｎ，Ｎ−ジメチルオクチルアミン５０ｇとヨウ化カリウム８ｇを３６０ｍＬのＤＭＦに溶かした溶液に５ｇの中間体Ａ１を浸し、８５℃のバス中で３時間加熱した。繊維をイソプロパノールで洗浄後、１ｍｏｌ／Ｌ濃度の食塩水に浸漬した後、水洗し、真空乾燥して、８．３ｇのジメチルオクチルアンモニウム化繊維（吸着体１）を得た。ゼータ電位は−１ｍＶであった。
【００７３】
また、Ｎ，Ｎ−ジメチルヘキシルアミン５０ｇとヨウ化カリウム８ｇを３６０ｍＬのＤＭＦに溶かした溶液に５ｇの中間体１を浸し、８５℃のバス中で３時間加熱した。繊維をイソプロパノールで洗浄後、１ｍｏｌ／Ｌ濃度の食塩水に浸漬した後、水洗し、真空乾燥して、９．３ｇのジメチルラウリルアンモニウム化繊維（吸着体２）を得た。ゼータ電位は１．２ｍＶであった。
【００７４】
［実施例１］
健常者ボランティアの血液５０ｍｌをヘパリン採血し、その中へ、５００ｐｇ／ｍｌになるようにヒト天然型ＩＬ−１、ＩＬ−６を溶解し、以下の検討を行った。
【００７５】
吸着材１および吸着材２をそれぞれ１５０ｍｇを内容積２ｍｌのカラムに充填し、３７℃で１時間、上記血液２５ｍｌを循環した後、血球の組成を自動血液分析器で調べ、また、ＩＬ−１、ＩＬ−６の量をＥＩＡ法にて定量した。循環前後の差から吸着率を算出した。吸着体１ではリンパ球吸着率１９．５％、顆粒球吸着率７８％、単球吸着率８５％であり、ＩＬ−１吸着率、ＩＬ−６吸着率、はそれぞれ３７％、３２％であった。同様に、健常者ボランティア血液を用い作成したクエン酸血漿で、凝固因子ＸＩＩＩの活性低下を見たところ１２％であった。吸着材２では、リンパ球吸着率２１％、顆粒球吸着率７５％、単球吸着率８３％であり、ＩＬ−１吸着率、ＩＬ−６吸着率はそれぞれ３７％、４０％であった。同様に、健常者ボランティア血液を用い作成したクエン酸血漿で、凝固因子ＸＩＩＩの活性低下を見たところ１６％であった。
【００７６】
別途、サイトカイン吸着評価を行った結果、吸着材１では吸着率はＩＬ−１、ＩＬ−６で、それぞれ５６％、８８％、吸着材２では吸着率はＩＬ−１、ＩＬ−６でそれぞれ７４％、９３％であった。
【００７７】
［比較例１］
中間体１を用いて、実施例１と同様の試験を行った（血液量は２５ｍｌ）。リンパ球吸着率は１９．５％、顆粒球吸着率は７８％、単球吸着率は７８％であり、ＩＬ−１吸着率、ＩＬ−６吸着率は、それぞれ２％、３％であった。同様に、健常者ボランティア血液を用い作成したクエン酸血漿で、凝固因子ＸＩＩＩの活性低下を見たところ１６％であった。別途、サイトカイン吸着評価を行った結果、吸着率はＩＬ−１、ＩＬ−６で、それぞれ１２％、１３％であった。
【００７８】
以上の実施例１及び比較例１の結果から明らかなように、ゼータ電位を−２０ｍＶ以上の吸着材である本発明は、高い効率で血液中の顆粒球および単球を吸着でき、さらにはサイトカインをも同時に高い効率で吸着することができる。
［実施例２〜７］
顆粒球・単球の吸着率と繊維径の相関を取るために、ヒト健常者の血液（Ｈｔ＝４３％）を用いて、以下の手順で吸着試験を行った。
【００７９】
（顆粒球・単球の吸着率の測定と繊維径の相関）
繊維径がそれぞれ、２μｍ、３μｍ、４μｍ、６μｍ、１０μｍ、１７μｍの繊維を準備し、２０ｍｇ／ｍｌの固液比になるように健常者ヒト血液中に浸漬し、３７℃に保ち、毎分３回の転倒混和を５分間行った。この後繊維を取り除き、浸漬前の全血中、および浸漬後の全血中の顆粒球（好中球の値を代用した）、単球、リンパ球の数をそれぞれシスメックス社製血球計算機（ＸＴ１８００ｉｖ）を用いて測定し、吸着率を測定した。各血球の吸着率（除去率）を表１に示す。
【００８０】
【表１】
2006312804.tif 000002
【００８１】
（吸着率と繊維径の相関の考察）
顆粒球・単球の吸着率と繊維径の相関を取るために、ヒト健常者の血液（Ｈｔ＝４３％）を用いて、吸着試験を行った。この検討では、カラムでの循環に対し、１／２程度の除去率として得られる。この結果、表１から明らかなように、検討を行ったこの範囲の繊維径ではリンパ球の吸着率は低率でかつあまり変動が無いこと、顆粒球（好中球）・単球の除去率をカラムにおいて５０％以上の高率に保てる範囲が繊維径が約３ミクロンを超える領域であることがわかった。
［実施例８〜１０及び比較例２〜４］
以下の実施例では、ゼータ電位とリポ多糖吸着能の関係、及びインターフェロンガンマの産生促進効果について調べた。
【００８２】
（ゼータ電位の測定）
表面ゼータ電位の測定は、上記実施例１と同様の条件で行った。
【００８３】
（サイトカイン吸着評価）
サイトカイン吸着評価は、牛胎仔血清にヒト天然型ＩＬ−１、ＩＬ−６を添加し、それぞれ５００ｐｇ／ｍｌに調製した。この血清に吸着担体を添加し、３７℃２時間で振とうし、上清を採取し、サンプルとした。担体：血清量＝３０ｍｇ：１ｍｌの固液比で統一し、振とう前後のサイトカイン量を求め除去率を測定した。定量はＥＩＡ  法を用い、市販のキット（ＩＬ−１：Ｒ＆Ｄ  Ｓｙｓｔｅｍ社製ヒトＩＬ−１βＥＬＩＳＡキット、ＩＬ−６：鎌倉テクノサイエンス製）を用いて行った。
【００８４】
（インターフェロンガンマ産生評価）
ヒトボランティア血液１０ｍｌを用い吸着体を０．３ｇ充填した内容積２ｍｌのポリプロピレン製円筒型カラムに血流速２ｍｌ／ｍｉｎで通過させ、吸着体刺激血液を得た。カラム通過有無の血液をそれぞれフィコール密度勾配遠心法でリンパ球分画を分離する。吸着体接触前の血液と接触後８時間後のリンパ球濃縮液に、１〜１０μｇのＰＨＡ（フィトヘマグルチニン−Ｌ：和光純薬製）で刺激し、刺激前後でのインターフェロンガンマの濃度を測った。定量はＥＩＡ法を用い市販のキット（ＥＮＤＯＧＥＮ社製ヒトインターフェロンガンマＥＬＩＳＡキット）を用いておこなった。（刺激後インターフェロンガンマ濃度／刺激前インターフェロンガンマ濃度）を求め、インターフェロン産生活性を求めた。
【００８５】
（血球数の測定）
体液中の血球数の定量、ヘマトクリット値の測定は、シスメックス社ＸＴ−１８００ｉＶを用いて行った。
【００８６】
（ＬＰＳの測定）
ＬＰＳの吸着量は和光純薬製のトキシノメーターで測定した。１％ＦＣＳ添加生理食塩水中に１０ｎｇ／ｍｌとなるように和光純薬製ＬＰＳ（カタログ番号：１２０−０４５３１）を分散させ、３００ｍｇの吸着材と４時間、３７℃の条件で水浴中でインキュベーションを行った。上清中に残存したＬＰＳ量を測定し、同様にトキシノメーターにて測定した。添加液中のＬＰＳとの差および比から除去量および除去率を求めた。規格値は除去率９０％以上、吸着量は１００ｐｇ／ｍｇ以上のＬＰＳ吸着能を有することである。
【００８７】
［作製例２］
（不織布）
３６島の海島複合繊維であって、島が更に芯鞘複合によりなるものを次の成分を用いて、紡糸速度８００ｍ／分、延伸倍率３倍の製糸条件で得た。
島の芯成分；ポリプロピレン
島の鞘成分；ポリスチレン９０重量％、ポリプロピレン１０重量％
海成分；エチレンテレフタレート単位を主たる繰り返し単位とし、共重合成分として５-ナトリウムスルホイソフタル酸３重量％含む共重合ポリエステル
複合比率（重量比）；芯：鞘：海＝４４：４４：１２
この繊維７５重量％と、直径２０μｍのポリプロピレン２５重量％からなるシート状物を作製した後、ニードルパンチすることによって不織布を得た。次に、この不織布を９０℃水酸化ナトリウム水溶液で処理して海成分のエチレンテレフタレート単位を主たる繰り返し単位とし、共重合成分として５-ナトリウムスルホイソフタル酸３重量％含む共重合ポリエステルを溶解することによって、芯鞘繊維の直径が４．５μｍで、嵩密度が０．０３ｇ／ｃｍ３  （総目付２００ｇ／ｍ２）の不織布を作製した（不織布１）。
【００８８】
（中間体）
次に、ニトロベンゼン６００ｍＬと硫酸３９０ｍＬの混合液にパラホルムアルデヒド３ｇを２０℃で溶解した後、０℃に冷却し、７５．９ｇのＮ−メチロール−α−クロルアセトアミドを加えて、５℃以下で溶解した。これを２０℃に昇温後直ちに５ｇの上記原糸１を浸し、室温で２時間静置した。その後、繊維を取り出し、大過剰の冷メタノール中に入れ、洗浄した。繊維をメタノールで良く洗った後、水洗し、乾燥して、７．０ｇのα−クロルアセトアミドメチル化ポリスチレン繊維（中間体２）を得た。ゼータ電位は−２３ｍＶであった。
【００８９】
（吸着体）
Ｎ，Ｎ−ジメチルオクチルアミン５０ｇとヨウ化カリウム８ｇを３６０ｍＬのメタノールに溶かした溶液に５ｇの中間体２を浸し、５０℃のバス中で３時間加熱した。繊維をイソプロパノールで洗浄後、１ｍｏｌ／Ｌ濃度の食塩水に浸漬した後、水洗し、真空乾燥して、８．１ｇのジメチルオクチルアンモニウム化繊維（吸着体３）を得た。ゼータ電位は−０．３ｍＶであった。
【００９０】
また、Ｎ，Ｎ−ジメチルヘキシルアミン５０ｇとヨウ化カリウム８ｇを３６０ｍＬのメタノールに溶かした溶液に５ｇの中間体３を浸し、５０℃のバス中で３時間加熱した。繊維をイソプロパノールで洗浄後、１ｍｏｌ／Ｌ濃度の食塩水に浸漬した後、水洗し、真空乾燥して、７．３ｇのジメチルヘキシルアンモニウム化繊維（吸着体４）を得た。ゼータ電位は２．２ｍＶであった。
【００９１】
［実施例８］
健常者ボランティアの血液５０ｍｌをヘパリン採血し、その中へ、５００ｐｇ／ｍｌになるようにヒト天然型ＩＬ−１、ＩＬ−６を溶解し、以下の検討を行った。
【００９２】
吸着材３および吸着材４をそれぞれ１５０ｍｇを内容積２ｍｌのカラムに充填し、３７℃で１時間上記血液２５ｍｌを循環した後、血球の組成を自動血液分析器（シスメックス社製ＸＴ−１８００ｉＶ）で調べ、また、ＩＬ−１、ＩＬ−６量をＥＩＡ法にて定量した。吸着体Ａ３ではリンパ球数１４．５％減少、顆粒球７２％減少、単球８２％減少が見られ、ＩＬ−１、ＩＬ−６、はそれぞれ３３％、５２％減少していた。吸着体Ａ４ではリンパ球数２１％減少、顆粒球７５％減少、単球８３％減少が見られ、ＩＬ−１、ＩＬ−６はそれぞれ３７％、４０％減少していた。
【００９３】
ＬＰＳ除去率については、吸着体３で９８％、吸着体４で９７％であった。
【００９４】
別途、サイトカイン吸着評価を行った結果、吸着体Ａ３では除去率はＩＬ−１、ＩＬ−６、それぞれ５６％、８８％、吸着体４では除去率はＩＬ−１、ＩＬ−６、それぞれ７４％、９３％であった。
【００９５】
［実施例９］
（体外循環治療）
吸着体３を０．３ｇ、内径１ｃｍ、内容積２ｍＬのポリプロピレン製円筒形カラムに充填して、体外循環カラムを調製した。１２週令のＷＫＡＨ：Ｈｋｍラット（雄）の背部皮下に４−ジメチルアミノアゾベンゼン誘発肝癌細胞ＫＤＨ−８｛矢野  諭、北海道医誌、６８巻５号、６５４−６６４（１９９３）｝を１×１０６個接種した。癌細胞は１００％の確率で生着した。（通常、接種１週間後から腫瘍が大きくなり、接種後５．５週間で死亡する。）体外循環カラムは、体外循環前に１０００単位のヘパリンナトリウムを含む生理食塩水で予備洗浄し、さらに５００ｍＬの生理食塩水で洗浄して用いた。
【００９６】
ＫＤＨ細胞接種２週間後のラットに、体外循環治療を行った。大腿動脈から採血し、体外循環前の顆粒球およびリンパ球の数を自動血液分析器で確認したところ、顆粒球は９３００個／μＬ、リンパ球は８１００個／μＬであった。体外循環カラムを通した後、大腿静脈に返血する回路を作製し、２ｍｌ／ｍｉｎの血流で、１時間、体外循環した。体外循環中はヘパリンナトリウム注射液（味の素（株）製）を２００Ｕ／ｈの速度で持続注入した。体外循環カラムは体外循環前に１０００単位のヘパリンナトリウムを含む生理食塩水で予備洗浄し、さらに５００ｍＬの生理食塩水で洗浄して用いた。体外循環実施後、縫合等の処置を行い、１６０時間後に採血を行い、自動血液分析機により顆粒球およびリンパ球の数を測定したところ、顆粒球は６７００個／μＬ、リンパ球は１１４００個／μＬであり、処置前に比べ、リンパ球は増大し、顆粒球は減少していた。このラットをさらに３週間飼育した後、ＫＤＨ細胞接種２週間後と同じ手技で体外循環を行った。体外循環前の顆粒球およびリンパ球の数を自動血液分析器で確認したところ、顆粒球は２８０００個／μＬ、リンパ球は７４００個／μＬであった。体外循環１６０時間後に採血を行い、自動血液分析機により顆粒球およびリンパ球の数を測定したところ、顆粒球は２６７００個／μＬ、リンパ球は８４００個／μＬであり、処置前に比べ、リンパ球は増大し、顆粒球は減少していた。
【００９７】
［比較例２］
中間体２を用いて、実施例８と同様の試験を行った（血液量は２５ｍｌ）。リンパ球数１９．５％減少、顆粒球７８％減少、単球７８％減少が見られ、ＩＬ−１、ＩＬ−６、はそれぞれ２％、３％減少していた。ＬＰＳ除去率については、７８％であった。別途、サイトカイン吸着評価を行った結果、除去率はＩＬ−１、ＩＬ−６、それぞれ１２％、１３％であった。
【００９８】
［比較例３］
中間体２を０．３ｇ、内径１ｃｍ、内容積２ｍＬのポリプロピレン製円筒形カラムに充填して、実施例８と同じ手法でＫＤＨ細胞接種２週間後のラットに、体外循環を実施した。大腿動脈から採血し、体外循環前の顆粒球およびリンパ球の数を自動血液分析器で確認したところ、顆粒球は１０３００個／μＬ、リンパ球は８４００個／μＬであった。縫合等の処置を行い、１６０時間後に採血を行い、自動血液分析機により顆粒球およびリンパ球の数を測定したところ、顆粒球は１５２００個／μＬ、リンパ球は８１００個／μＬであり、処置前に比べ、リンパ球は減少し、顆粒球は増大していた。
【００９９】
［実施例１０］
ヒト末梢血を用いて吸着体４を用いてインターフェロンガンマ産生能の評価を行った。吸着体未処理の場合は、インターフェロンガンマ濃度比が２０．４倍であった。これに対し処理時には３５．２倍となり、免疫活性が向上していることがわかった。
【０１００】
［比較例４］
ヒト末梢血を用いて中間体２を用いてインターフェロンガンマ産生能の評価を行った。吸着体未処理の場合は、インターフェロンガンマ濃度比が２０．１倍であった。これに対し処理時には２１．２倍となり、免疫活性状態は変化がないことがわかった。
【０１０１】
以上の実施例８〜１０及び比較例２〜４の結果から、ゼータ電位が−２０ｍＶ以上の吸着材である本発明は、高い効率で血液中の顆粒球および単球を吸着でき、さらにはＬＰＳの吸着やサイトカインをも同時に高い効率で吸着することができる。体外循環治療後の顆粒球やリンパ球数の変動は、メカニズムはわからないものの、正常状態と考えられる比率へ変化することがわかった。
【産業上の利用可能性】
【０１０２】
本発明により、血液中の白血球、炎症性、免疫抑制性サイトカインを効率よく吸着除去し、かつ血液中の有用成分の除去率を低くすることが可能な吸着材が提供される。係る本発明の吸着材は白血球除去療法、免疫賦活療法、癌治療等の各種用途に提供できる。
【０１０３】
またこの材料は、シャーレ、瓶、膜、繊維、中空糸、粒状物またはこれらを用いた組み立て品などの成形品の形で、アフィニティークロマトグラフ用カラム、治療用血液カラム、特に体外循環カラムとして好適に使用することができる。